ФЛОТАЦИЯ СИЛИКАТОВ ИЗ РУД

1. Способ обогащения минерала из силикатсодержащей руды путем осуществление пенной флотации в присутствии собирателя силикатов и модификатора пены, причем упомянутый модификатор пены выбран из группы, состоящей из по меньшей мере одного из соединений общей формулы I или их смесей:
n
2
n
2
в которой X представляет собой алкил C1-C3; R представляет собой прямоцепочечную или разветвленную гидрокарбиловую группу, содержащую 8-22 атома углерода; n – целое число из 2-4; m может меняться от 0 до 2, а R' представляет собой X или –(CH2)-N(X), при условии, что когда R' представляет собой –(CH2)-N(X), то m равно 1.
2. Способ по п. 1, в котором X представляет собой алкильную группу, содержащую от 1 до 2 атомов углерода.
3. Способ по п. 1, в котором упомянутый модификатор пены представляет собой третичный алкилдиамин, например n,n,n’-триметил-n’-талловый алкилтриметилендиамин.
4. Способ по п. 1, в котором упомянутый модификатор пены представляет собой третичный алкиламин и выбран из группы, состоящей из таллового алкилдиметиламина, кокоалкилдиметиламина и их смесей.
5. Способ по п. 1, в котором упомянутый модификатор пены представляет собой алкилтриамин, например талловый алкилтриамин.
6. Способ по п. 1, в котором модификатор пены добавляют к полученной из руды пульпе в форме водной смеси.
7. Способ по п. 1, в котором модификатор пены добавляют к полученной из руды пульпе в количестве от примерно 5 до примерно 70% мас./мас. в расчете на собиратель.
8. Способ по п. 7, в котором в качестве коллектора или соколлектора используют продукт конденсации амина, а модификатор пены добавляют к пульпе в количестве от примерно 5 до примерно
70% мас./мас. в расчете на количество продукта конденсации амина.
9. Способ по п. 7, в котором в качестве коллектора или соколлектора используют четвертичное аммониевое соединение, а модификатор пены добавляют к пульпе в количестве от примерно 5 до примерно 20% мас./мас. в расчете на четвертичное аммониевое соединение.
10. Способ по п. 7, в котором в качестве коллектора или соколлектора используют соединение – производное эфирамина, а модификатор пены добавляют к пульпе в количестве от примерно 5 до примерно 30% мас./мас. в расчете на соединение – производное эфирамина.
11. Способ модифицирования пены в процессе обогащения минерала из силикатсодержащей руды, в котором используют собиратель силикатов, причем способ включает добавление в процесс модификатора пены, причем упомянутый модификатор пены выбран из группы, состоящей из по меньшей мере одного из соединений общей формулы I или их смесей:
n
2
n
2
в которой X представляет собой алкил C1-C3; R представляет собой прямоцепочечную или разветвленную гидрокарбиловую группу, содержащую 8-22 атома углерода; n – целое число из 2-4; m может меняться от 0 до 2, а R' представляет собой X или –(CH2)-N(X), при условии, что когда R' представляет собой –(CH2)-N(X), то m равно 1.
12. Способ повышения характеристик процесса флотации для обогащения минерала из силикатсодержащей руды, в котором используют собиратель силикатов, причем способ включает добавление в процесс коллектора-активатора, причем упомянутый коллектор-активатор представляет собой третичный алкилдиамин.
13. Способ одновременного модифицирования пены и повышения характеристик процесса флотации для обогащения минерала из силикатсодержащей руды, в котором используют собиратель
силикатов, причем способ включает добавление в процесс третичного алкилдиамина.